(57)【要約】【課題】溶融ガラスを製造する際に、溶解槽内に溶融ガラスを増す際の揮発成分の低下の問題を解決するガラスの溶解方法、溶融ガラスの製造方法、及び、板ガラスの製造方法を提供する。【解決手段】カレットと、Ｂ２Ｏ３及び／又はＣｌを含む造粒体原料と、を溶解槽に投射し、加熱し、溶解槽内に溶融ガラスを増すガラスの溶解方法とする。また、該溶解方法を用いた、溶融ガラスの製造方法、及び、板ガラスの製造方法とする。【選択図】図１
2016102030.tif 000002
【特許請求の範囲】
【請求項１】
カレットと、Ｂ２Ｏ３及び／又はＣｌを含む造粒体原料と、を溶解槽に投射し、加熱し、溶解槽内に溶融ガラスを増すガラスの溶解方法。
【請求項２】
請求項１記載の溶解方法を用いて溶融ガラスを得る、溶融ガラスの製造方法。
【請求項３】
請求項１記載の溶解方法を用いて溶融ガラスを得る溶解工程と、
前記溶融ガラスを成形して板ガラスを得る成形工程と、を含む板ガラスの製造方法。
【発明の詳細な説明】
【技術分野】
【０００１】
本発明は、ガラスの溶解方法に関する。また本発明は、該溶解方法を用いて溶融ガラスを得る溶融ガラスの製造方法及び該溶解方法を用いて溶融ガラスを得る溶解工程を含む板ガラスの製造方法に関する。
【背景技術】
【０００２】
板ガラスを製造する際、ガラス原料を溶解槽で加熱することにより溶融ガラスを得る溶解工程が行われ、その後、溶融ガラスを成形する成形工程を経て板ガラスが得られる。
【０００３】
通常、溶融ガラスを得るために用いられるガラス原料として、通常、珪砂、ホタル石等を所望の組成となるように調製した粉体原料（例えば、特許文献１参照）が用いられている。
【０００４】
また、ガラスのリサイクルや溶解性向上のために、使用済みガラスのカレットがガラス原料の一部として用いられている。
【先行技術文献】
【特許文献】
【０００５】
【特許文献１】特開２００３−４０６４１号公報
【発明の概要】
【発明が解決しようとする課題】
【０００６】
板ガラスの製造において生産スタート時は、
（１）溶解槽内の溶融ガラスが空の状態から所定の深さになるまでは、カレットをエアーで吹いて投射しながら溶解槽内をバーナー等で加熱し、溶融ガラスを増していく。
（２）溶融ガラスが所定の深さになった後は、連続生産時の深さになるまで、カレットと粉体原料とを混合したガラス原料を押出し式投入機等により連続的に投入する。ここでいう「連続的に」とは、ガラスの連続生産にあたってガラス原料を投入し続ける限り、一定間隔で断続的に投入する場合も含む（以下、同じ）。
（３）溶融ガラスが連続生産時の深さになった後は、同様にカレットと粉体原料とを混合したガラス原料を押出し式投入機等により連続的に投入し、溶融ガラスを後工程である成形工程等へ搬送管を通して送り、板ガラス成形設備により板ガラスを製造する。
ここで（２）及び（３）の間も、溶解槽内をバーナー等で加熱し、溶融ガラスを得る。なお、溶融ガラスの加熱方法は、バーナー加熱に他、通電加熱等も可能である。
【０００７】
ここで、溶解槽内の溶融ガラスが所定の深さになるまで溶融ガラスを増していく際に、溶融ガラスが溶解槽内に滞在する時間が長いため、ガラス中の揮発成分、具体的には、Ｂ２Ｏ３とＣｌの濃度が下がる問題があることを本発明者等は知見として得た。しかしながら、カレットを投射する際に、揮発成分を補うように調製された粉体原料も併せて投射することは、粉体原料が飛散するため困難である。そこで、溶融ガラスが所定の深さになった後に、連続生産時の深さになるまで、カレットと粉体原料とを混合したガラス原料を押出し式投入機等で投入する際に、揮発成分を補うように粉体原料を調製するが、それだけでは揮発成分を補えず、目標ガラス組成になるまで長時間、カレットと揮発成分を補うように調製された粉体原料とを混合したガラス原料を押出し式投入機等で投入し続けなければならない。このとき目標ガラス組成になるまでの間の溶融ガラスは、リサイクルガラス等として扱われる。その結果、生産スタートが遅れるため、生産性、コスト、品質等に影響するおそれがあることについても、本発明者等は知見として得た。
【０００８】
そこで、本発明は、上記の問題を解決した、生産性が高く高品質なガラスを得る溶解方法を提供することを目的とする。
【課題を解決するための手段】
【０００９】
本発明者等は上記課題を解決するため、鋭意検討した結果、揮発成分が低下することを抑制するため、Ｂ２Ｏ３及び／又はＣｌを含む造粒体原料を、カレットと共に溶解槽内に投射して溶融ガラスを増すことで、上記課題を解決できることを見出した。すなわち、本発明は下記の通りである。
【００１０】
カレットと、Ｂ２Ｏ３及び／又はＣｌを含む造粒体原料と、を溶解槽に投射し、加熱し、溶解槽内に溶融ガラスを増すガラスの溶解方法。
【００１１】
また、上記溶解方法を用いて溶融ガラスを得る、溶融ガラスの製造方法。
【００１２】
また、上記溶解方法を用いて溶融ガラスを得る溶解工程と、
上記溶融ガラスを成形して板ガラスを得る成形工程と、を含む板ガラスの製造方法。
【発明の効果】
【００１３】
本発明により、板ガラス製造における溶解工程において溶解槽内に溶融ガラスを増す際、ガラス中の揮発成分の濃度低下の問題を解決できる。そのため、均質な溶融ガラスを効率的に得ることができ、それによって、均質性の高い高品質な板ガラスを得ることが可能となる。
【図面の簡単な説明】
【００１４】
【図１】図１は、溶解槽内に溶融ガラスを増す際のＢ２Ｏ３の濃度推移を示すグラフである。
【図２】図２は、溶解槽内に溶融ガラスを増す際のＣｌの濃度推移を示すグラフである。
【発明を実施するための形態】
【００１５】
以下、本発明を詳細に説明する。
＜１＞本発明のガラスの溶解方法
本発明のガラスの溶解方法は、カレットと、Ｂ２Ｏ３及び／又はＣｌを含む造粒体原料と、を溶解槽に投射し、加熱し、溶解槽内に溶融ガラスを増すことを特徴とする。
【００１６】
板ガラスを製造する際に、ガラス原料を溶解槽で加熱することにより溶融ガラスを得る溶解工程が行われる。板ガラスを製造するスタート時の溶解工程では、溶解槽内に溶融ガラスがない状態から、溶解槽内に溶融ガラスを増すようにして溶融ガラスを得る。
本発明において「溶解槽内に溶融ガラスを増す」とは、溶解槽内の溶融ガラスが空の状態から所定の深さになることをいう。
【００１７】
溶解槽内の溶融ガラスが空の状態から所定の深さになるまでは、カレットと造粒体原料とをエアーで吹いて溶解槽内に投射しながら溶解槽内をバーナー等で加熱し、溶融ガラスを増していく。
なお、溶融ガラスを増す場合に、溶融槽内の溶融ガラスが空の状態から本発明の方法を実施することが好ましいが、空の状態からでなくても所定の深さになる前の段階から、好ましくは連続生産時の深さの６０％以下、より好ましくは５０％以下、さらには５０％未満、さらに好ましくは４０％以下、特に好ましくは３０％以下、より特に好ましくは２０％以下、最も好ましくは１０％以下の段階から、カレットと造粒体原料とを投射して溶融ガラスを増すことで、揮発成分の濃度の低下を抑えることは可能である。
溶解槽内の溶融ガラスが「所定の深さ」になるとは、好ましくは連続生産時の溶解槽内の溶融ガラスの深さの５０％以上、より好ましくは６０％以上、さらには７０％以上、また好ましくは連続生産時の溶解槽内の溶融ガラスの深さの９５％以下、より好ましくは９０％以下、さらに好ましくは８５％以下である。
【００１８】
溶解槽内に溶融ガラスを増す際にはある程度の時間がかかるため、ガラス中の揮発成分（具体的には、Ｂ２Ｏ３及び／又はＣｌ）の濃度が低下しやすい。本発明においては、カレットと、Ｂ２Ｏ３及び／又はＣｌを含む造粒体原料と、を投射することで、溶解槽内に溶融ガラスを増す際のＢ２Ｏ３及び／又はＣｌの濃度低下を抑制することができる。カレットと造粒体原料とを投射しても、造粒体原料が飛散しにくいことから、安定して揮発成分の濃度低下を抑えることができ、均質なガラスを得ることができる。
したがって、本発明においては、溶解槽内の溶融ガラスが所定の深さになった際には、該溶融ガラスは、目標に近いガラス組成となる。
【００１９】
溶解槽内の溶融ガラスが所定の深さになった後は、連続生産時の深さになるまで、カレットと粉体原料とを混合したガラス原料を押出し式投入機等により連続的に投入する。このときの粉体原料は前記揮発成分を補うように原料調製してもよい。したがって、溶解槽内の溶融ガラスが連続生産時の深さになった際には、ほぼ目標に近いガラス組成となっている。よって溶解槽内の溶融ガラスが連続生産時の深さになった後に、継続してガラス原料を押出し式投入機等により連続的に投入することにより、目標組成になるまで長時間揮発成分を投入し続けることなく、連続生産を開始することができる。
【００２０】
本発明において、カレットは特に制限されないが、好ましくは得られる板ガラスと同じ組成であると好ましい。また、大きさとしては、好ましくは厚さ０．１〜３ｍｍであり、大きさは一辺が好ましくは５〜２００ｍｍ、さらには好ましくは１０〜１００ｍｍである。
【００２１】
本発明において、造粒体原料はＢ２Ｏ３及び／又はＣｌを含むものであれば特に制限されないが、得られる板ガラスが所望の組成となるように適宜調製したものを用いる。
Ｂ２Ｏ３成分としては、具体的には、オルトホウ酸、（Ｈ３ＢＯ３）、メタホウ酸（ＨＢＯ２）、四ホウ酸（Ｈ２Ｂ４Ｏ７）、無水ホウ酸（Ｂ２Ｏ３）等がＢ２Ｏ３成分となる原料として挙げられる。
通常のガラスの製造においては、安価で、入手しやすい点から、オルトホウ酸が用いられる。
Ｃｌ成分としては、具体的には、塩化マグネシウム、塩化カルシウム、塩化ストロンチウム等がＣｌ成分となる原料として挙げられる。
造粒体原料に含まれるＢ２Ｏ３は、０〜２０質量％とすることが好ましい。
造粒体原料に含まれるＣｌは、０〜５質量％とすることが好ましい。
造粒体原料は、Ｂ２Ｏ３及びＣｌの少なくともどちらかを含み、それ以外の成分は、カレット又は目標とするガラス組成と同様の配合割合とすることが好ましい。
【００２２】
本発明においては、溶融ガラスを溶解槽内に増す際に、カレットと、Ｂ２Ｏ３及び／又はＣｌを含む造粒体原料と、を投射して溶融ガラスを増せば、カレットのみを原料として用いたときに比べてガラス中の揮発成分の濃度低下を抑制できるため、投射するカレットと造粒体原料との割合や、造粒体のＢ２Ｏ３及び／又はＣｌ以外の組成は、目標とするガラス組成を考慮して適宜調整すればよい。
【００２３】
本発明における造粒体原料は、Ｂ２Ｏ３及び／又はＣｌを含むように、下記のように製造する。上記Ｂ２Ｏ３成分となる原料及び／又はＣｌ成分となる原料と、得られる板ガラスが所望の組成となるようにその他の原料成分とを適宜調製して、造粒し、必要により加熱乾燥する等の通常の方法（例えば、転動増粒法、スプレードライ造粒法等）によって製造できる。
その他の原料成分としては、ＳｉＯ２、Ａｌ２Ｏ３、ＭｇＯ、ＣａＯ、ＳｒＯ等の酸化物で表される成分が挙げられる。造粒体原料中のＳｉＯ２Ａｌ２Ｏ３、ＭｇＯ、ＣａＯ、ＳｒＯ等の酸化物の組成は、カレットやガラスの目標組成と同様の割合となるように適宜調整する。
造粒体原料の粒径（メディアン粒径：Ｄ５０）は、０．５〜１０ｍｍであることが好ましい。０．５ｍｍ以上であれば投射で飛散しにくい。造粒体原料の粒径は、造粒時の攪拌の強度及び攪拌時間によって制御することができる。
【００２４】
所望のガラス組成とするため、また、溶融ガラスとするための燃焼効率等を考慮すると、投射するカレットと造粒体原料とにおける造粒体原料が１０〜９０質量％であることが好ましく、溶融ガラスの溶解性の点から２０〜３５質量％がより好ましい。
【００２５】
また、本発明の溶解方法において、溶解槽に投射するカレットと造粒体原料のそれぞれの含有量を変動させて投射することも可能である。すなわち、カレットと造粒体原料のそれぞれの含有量は、一定であってもよく、時間の経過によって、ガラス中の揮発成分を確認しながら、造粒体原料の含有量を増減させてもよい。
【００２６】
本発明のガラスの溶解方法における、溶解槽への投射条件は特に制限されないが、本発明においては、造粒体原料の粒径（メディアン粒径：Ｄ５０）は、好ましくは０．５〜１０ｍｍである。この範囲であると、飛散しにくいため、ブロワーで投射するとより効果がある。
【００２７】
本発明のガラスの溶解方法における、加熱条件は特に制限されないが、通常の溶融ガラスの加熱条件で行えばよく、例えば、ガスバーナーや重油バーナー等による火炎熱、輻射熱、得られた溶融ガラスからの伝導熱等が挙げられる。また、溶融ガラスを通電加熱等で加熱を行ってもよい。
【００２８】
溶解槽内の溶融ガラスが所定の深さになった後は、連続生産時の深さになるまで、カレットと粉体原料とを混合したガラス原料を押出し式投入機等により連続的に投入する。さらに溶解槽内の溶融ガラスが連続生産時の深さになった後も、同様にカレットと粉体原料とを混合したガラス原料を押出し式投入機等により連続的に投入し、溶融ガラスを成形工程に流し、板ガラスを成形する。
なお、粉体原料の粒径（メディアン粒径：Ｄ５０）は３〜４００μｍが好ましい。投射でなく、押出し式投入機等によりカレットと共に投入されるため、粉体原料が飛散することは少ない。
【００２９】
ここで、カレットと粉体原料とを混合したガラス原料を押出し式投入機等により連続的に投入する際、カレットと粉体原料に代えて、カレットと造粒体原料とを混合したガラス原料を用いてもよい。
【００３０】
本発明のガラスは、以下の組成であると好ましい。
酸化物基準の質量百分率表示で、
ＳｉＯ２：５０〜７３％
Ａｌ２Ｏ３：１０．５〜２４％
Ｂ２Ｏ３：０〜１２％
ＭｇＯ：０〜８％
ＣａＯ：０〜１４．５％
ＳｒＯ：０〜２４％
ＢａＯ：０〜１３．５％
ＺｒＯ２：０〜５％を含有し、
ＭｇＯ＋ＣａＯ＋ＳｒＯ＋ＢａＯ：８〜２９．５％である無アルカリガラスとする。
【００３１】
歪点が高く溶解性を考慮する場合は好ましくは、酸化物基準の質量百分率表示で、
ＳｉＯ２：５８〜６６％
Ａｌ２Ｏ３：１５〜２２％
Ｂ２Ｏ３：５〜１２％
ＭｇＯ：０〜８％
ＣａＯ：０〜９％
ＳｒＯ：３〜１２．５％
ＢａＯ：０〜２％を含有し、
ＭｇＯ＋ＣａＯ＋ＳｒＯ＋ＢａＯ：９〜１８％である無アルカリガラスとする。
【００３２】
特に高歪点を考慮する場合は、好ましくは、酸化物基準の質量百分率表示で、
ＳｉＯ２：５４〜７３％
Ａｌ２Ｏ３：１０．５〜２２．５％
Ｂ２Ｏ３：０〜５．５％
ＭｇＯ：０〜８％
ＣａＯ：０〜９％
ＳｒＯ：０〜１６％
ＢａＯ：０〜２．５％を含有し、
ＭｇＯ＋ＣａＯ＋ＳｒＯ＋ＢａＯ：８〜２６％であるガラスとする。
【００３３】
本発明のガラスの溶解方法における溶解槽は特に制限されないが、通常の溶融ガラスに用いられる溶解槽を用いることができる。
本発明のガラスの溶解方法により、揮発成分の濃度の低下を抑えることができ、均質な溶融ガラスを得ることができる。
【００３４】
＜２＞溶融ガラスの製造方法
本発明の溶融ガラスの製造方法は、本発明のガラスの溶解方法を用いて溶融ガラスを得ることを特徴とする。
本発明の溶融ガラスの製造方法により、ガラス製造スタート時の溶解工程におけるガラス中の揮発成分、具体的にはＢ２Ｏ３及び／又はＣｌ等の濃度の低下を抑えることができ、均質な溶融ガラスを効率的に得ることができる。
【００３５】
＜３＞板ガラスの製造方法
本発明の板ガラスの製造方法は、本発明のガラスの溶解方法を用いて溶融ガラスを得る溶解工程と、上記溶融ガラスを成形して板ガラスを得る成形工程と、を含むことを特徴とする。
成形工程は特に制限されないが、フロート法、ダウンドロー法、フュージョン法等が挙げられる。大型の板ガラスを安定して製造するためには、フロート法が特に好ましい。
【００３６】
なお、本発明の板ガラスの製造方法は、上記溶解工程と成形工程以外に、必要により、溶融ガラス内の気泡を除去するために通常行われる清澄工程、徐冷工程等を有していても良い。
本発明の板ガラスの製造方法は、均質性が高い溶融ガラスを用いて板ガラスとするので、均質性が高く、透明性が高い板ガラスを得ることができる。
【実施例】
【００３７】
以下に実施例を用いて本発明をさらに詳しく説明するが、本発明はこれら実施例に限定されない。
【００３８】
（実施例１）
＜ガラス原料の調製＞
（カレット）
まず、カレットとして目標ガラス組成と同じ組成のカレットを用いた。カレットの組成は表１に示すとおりである。なお、カレットは、厚さ０．１〜３ｍｍ、大きさは一辺が１０〜１００ｍｍ程度のものを主に含んでいる。
【００３９】
（造粒体原料）
造粒体原料を下記のように調製した。原料として、硅砂、硼酸、アルミナ、炭酸ストロンチウム、ドロマイト、水酸化マグネシウム、硫酸マグネシウム、塩化マグネシウム、蛍石、酸化鉄の各原料（メディアン粒径４〜３００μｍ）を用い、アイリッヒミキサー（日本アイリッヒ（株）製）を使用して造粒体原料を製造し、続いて、振動流動層乾燥機（（株）徳寿工作所製）を用いて１８０℃、処理量５００ｋｇ／ｈで乾燥した。
得られた造粒体原料の組成を表１に示す。
【００４０】
（ガラス原料）
上記カレットと造粒体原料を造粒体原料が２０質量％となるように混合したものをガラス原料１とした。
上記カレットと造粒体原料を造粒体原料が２５質量％となるように混合したものをガラス原料２とした。
上記カレットと造粒体原料を造粒体原料が３５質量％となるように混合したものをガラス原料３とした。
【００４１】
【表１】
2016102030.tif 000003
【００４２】
＜ガラスの溶解＞
まず、上記カレットを、投射ガンを用いて溶解槽の２８体積％の深さまで投射し加熱して溶融ガラス０とした。
なお、溶解槽は、連続生産時の深さに満たされた後に溶融ガラスを溶解槽から板ガラス成形設備に送るための溶解槽出口を有する構造である。
【００４３】
溶融ガラス０中のＢ２Ｏ３及びＣｌの濃度分析を行うために、溶解槽からガラスサンプルを取り出し、蛍光Ｘ線分析装置を用いて分析した。結果を表２に示す。
【００４４】
その後、上記で得られたガラス原料１を、投射ガンを用いて連続生産時の深さの５８体積％となるまで投射し、加熱して、溶融ガラス１を得た。
さらに、上記で得られたガラス原料２を、投射ガンを用いて連続生産時の深さの７１体積％となるまで投射し、加熱して、溶融ガラス２を得た。
さらに、上記で得られたガラス原料３を、投射ガンを用いて連続生産時の深さの８４体積％となるまで投射し、加熱して、溶融ガラス３を得た。
【００４５】
溶融ガラス１、溶融ガラス２、溶融ガラス３の時点で、及び、これら溶融ガラスを得る途中段階でも溶解槽からガラスサンプルを取り出し、蛍光Ｘ線分析装置を用いて分析した。結果を表２、図１及び図２のグラフ（実線）に示す。
なお、図１及び図２の横軸におけるＶ（体積％）は、「溶解槽内の連続生産時の溶融ガラスの深さに対する割合（体積％）」である。
【００４６】
（比較例１）
＜ガラスの溶解＞
上記カレットのみをガラス原料として用い、投射ガンを用いて溶解槽に投射し、実施例１と同様にして溶融ガラスａを得た。
溶融ガラスａ中のＢ２Ｏ３及びＣｌの濃度分析を行うために、溶解槽からガラスサンプルを取り出し、実施例１と同様にして分析した。結果を表２に示す。
【００４７】
【表２】
2016102030.tif 000004
【００４８】
なお、表２におけるＶ（体積％）は、「溶解槽内の連続生産時の溶融ガラスの深さに対する割合（体積％）」である。
【００４９】
表２、図１及び図２のグラフからわかるように、実施例１においては、Ｂ２Ｏ３、Ｃｌともに、ガラス原料１、２、３を投射した直後から濃度が上昇しており、カレット及び造粒体原料を用いることによって、Ｂ２Ｏ３及びＣｌの濃度低下の問題を解決できたことが示された。
それに対して、比較例１においてはＢ２Ｏ３、Ｃｌともに、溶融ガラス中の濃度が低下することが示された。
【００５０】
本実施例では、溶融槽内に溶融ガラスを増す際に、カレットと造粒体原料とを溶解槽に投射することにより、早い時期にＢ２Ｏ３及び／又はＣｌの濃度を目標値に設定できることが予想される。
【産業上の利用可能性】
【００５１】
本発明のガラスの溶解方法、溶融ガラスの製造方法により、揮発成分の濃度の低下を抑えることができ、均質な溶融ガラスを効率的に得ることができる。また、本発明の板ガラスの製造方法は、均質性が高い溶融ガラスを用いて板ガラスとするので、均質性が高く、透明性が高い板ガラスを得ることができる。
【図１】
2016102030.tif 000005
【図２】
2016102030.tif 000006